(57)【要約】【課題】活性エネルギー線硬化型インク印刷古紙に対し優れた脱墨性を有する脱墨剤、及び脱墨パルプの製造方法を提供する。【解決手段】本発明の脱墨剤は、一般式（１）で示される化合物を含有することを特徴とする。【化１】2020094324.tif 000023【選択図】なし【特許請求の範囲】
【請求項１】
下記一般式（１）で示される化合物を含有することを特徴とする脱墨剤。
【化１】
2020094324.tif 000021
（Ｒ１は、直鎖の炭素数１〜２２のアルキル基若しくはヒドロキシアルキル基、又は直鎖の炭素数２〜２２のアルケニル基若しくはヒドロキシアルケニル基であり、Ｒ２、Ｒ３、Ｒ４は、それぞれ独立に、炭素数１〜４のアルキル基、炭素数２〜４のアルケニル基若しくはヒドロキシアルケニル基、ベンジル基、グリシジル基、又は下記一般式（２）で示される基であって、Ａ１Ｏは炭素数２〜４のアルキレンオキシ基であり、ｎはＡ１Ｏの繰り返し単位の数であり、Ｒ２、Ｒ３、Ｒ４におけるｎの合計が１〜１５の整数であり、Ｙは水素又は炭素数１〜８のアシル基であり、Ｒ２、Ｒ３、Ｒ４の少なくとも一つ以上が下記一般式（２）で示される基である。Ｘ−は対イオンである。）
【化２】
2020094324.tif 000022
【発明の詳細な説明】
【技術分野】
【０００１】
本発明は、脱墨剤、及び脱墨パルプの製造方法に関するものである。
【背景技術】
【０００２】
古紙のリサイクルは環境保護のため重要な課題である。現在、新聞古紙、雑誌古紙、色上古紙などを再生処理した脱墨パルプを紙製品などの原料に再利用しているが、製紙業界では古紙利用率の向上に努めており、 インクの種類や印刷方法によって通常の脱墨処理では脱墨しにくい古紙（低級古紙）の利用も避けられなくなっている。また脱墨パルプの品質に対する要望はより高品質化しており、低級古紙を利用した場合でも脱墨パルプの品質を維持することが重要になってきている。
【０００３】
例えば、従来の脱墨方法としては、特許文献１には、原料古紙からインクを剥離する工程と、剥離されたインクをフローテーション系から除去する工程からなる脱墨方法において、油脂と１価又は多価アルコールの混合物のアルキレンオキサイド付加物、脂肪酸のアルキレンオキサイド付加物、高級アルコールのアルキレンオキサイド付加物等の非イオン性界面活性剤を脱墨剤として用い、且つフローテーション工程を、第四級アンモニウム塩、ピリジニウム塩等のカチオン性化合物の存在下に、ｐＨ４〜９の範囲内のｐＨで行うことで、白色度が高く、且つ残インク数の少ない高品質の脱墨パルプが得られる脱墨方法が提示されている。
【０００４】
また、特許文献２には、印刷古紙を離解する離解工程と、異物を除去する除塵工程と、異物を細かく分散させる分散工程と、インクを除去する脱墨工程とを有し、前記の離解工程及び分散工程のいずれか１以上の工程で、両性界面活性剤を用いることを特徴とする脱墨パルプの製造方法、及び当該製造方法により製造される未剥離インクの少ない脱墨パルプが提示されている。
【０００５】
一方最近では、ＵＶやＥＢ、ＬＥＤ、可視光など活性エネルギー線で硬化するインクによる印刷物が増加してきた。その理由として、例えば、活性エネルギー線硬化型インクのひとつであるＵＶ硬化型インクは、紙にインクを乗せた後ＵＶを照射することによって硬化するため、乾燥工程がほとんど不要で省エネルギーが実現できることや、その組成にＶＯＣ成分が少ないかあるいはほとんどないため環境保護に対応できるなどの理由で非常に注目され利用されるケースが高くなってきている。そのため古紙に対するＵＶ硬化型インク印刷古紙が混入する割合が増加してきている。
【０００６】
しかし、これらＵＶ硬化型インクが硬化した皮膜は強固であり、しかも融点が高く高温処理しても剥離・微細化できない。またパルプからインクが剥離しても、そのインクが微細化されずに大きいため、脱墨工程のフローテーション処理においてインク粒子を泡に吸着させて浮上させることが難しく系外に除去することができない、というトラブルが生じている。
【０００７】
ＵＶ硬化型インクだけでなく他の活性エネルギー線硬化型インクも同様であり、古紙再生処理工場では、活性エネルギー線硬化型インク印刷古紙を、再生できない禁忌品として抜き取らなければならず、そのような古紙の分別に手間隙がかかったり、見分けるのが難しく分別が不十分となるため、活性エネルギー線硬化型インク印刷古紙が混入し脱墨パルプの品質が低下したりする。
【０００８】
最近になって従来の熱硬化型インク等他のタイプとのハイブリッド型活性エネルギー線硬化型インクが開発されており、硬化物の皮膜が比較的柔らかくなっているが、それでも、上記問題には十分な解決に至っていない。
【先行技術文献】
【特許文献】
【０００９】
【特許文献１】特開平８−３３７９８４号公報
【特許文献２】特開２０１３−２８８８０号公報
【発明の概要】
【発明が解決しようとする課題】
【００１０】
従来の脱墨剤および脱墨方法では活性エネルギー線硬化型インクを剥離・微細化することは困難であって、活性エネルギー線硬化型インク印刷古紙を含む印刷古紙に対して優れた脱墨パルプを製造することができないという問題がある。
【００１１】
そのため活性エネルギー線硬化型インク印刷古紙に対して優れたインクの剥離能・微細化能を有することで、優れた脱墨性を有する脱墨剤及び品質の優れた脱墨パルプの製造方法の開発が望まれている。
【００１２】
本発明は、上記従来技術の有する課題に鑑みてなされたものであり、活性エネルギー線硬化型インク印刷古紙に対し優れた脱墨性を有する脱墨剤、及び脱墨パルプの製造方法を提供することを目的とする。
【課題を解決するための手段】
【００１３】
本発明の脱墨剤は、下記一般式（１）で示される化合物を含有することを特徴とする。
【００１４】
【化１】
2020094324.tif 000002
【００１５】
（Ｒ１は、直鎖の炭素数１〜２２のアルキル基若しくはヒドロキシアルキル基、又は直鎖の炭素数２〜２２のアルケニル基若しくはヒドロキシアルケニル基であり、Ｒ２、Ｒ３、Ｒ４は、それぞれ独立に、炭素数１〜４のアルキル基、炭素数２〜４のアルケニル基若しくはヒドロキシアルケニル基、ベンジル基、グリシジル基、又は下記一般式（２）で示される基であって、Ａ１Ｏは炭素数２〜４のアルキレンオキシ基であり、ｎはＡ１Ｏの繰り返し単位の数であり、Ｒ２、Ｒ３、Ｒ４におけるｎの合計が１〜１５の整数であり、Ｙは水素又は炭素数１〜８のアシル基であり、Ｒ２、Ｒ３、Ｒ４の少なくとも一つ以上が下記一般式（２）で示される基である。Ｘ−は対イオンである。）
【００１６】
【化２】
2020094324.tif 000003
【発明の効果】
【００１７】
本発明によれば、活性エネルギー線硬化型インク印刷古紙に対し優れた脱墨性を有する脱墨剤、及び脱墨パルプの製造方法を提供することが可能となる。
【発明を実施するための形態】
【００１８】
以下、本発明の実施形態を詳細に説明する。以下の好ましい実施形態の説明は、本質的に例示に過ぎず、本発明、その適用物或いはその用途を制限することを意図するものではない。
【００１９】
（実施形態）
＜脱墨剤：一般式（１）で示される化合物＞
本実施形態の脱墨剤には下記一般式（１）で示される化合物（第四級アンモニウム塩）が含まれる。これらは１種又は２種以上を使用することが出来る。
【００２０】
【化１】
2020094324.tif 000004
【００２１】
（Ｒ１は、直鎖の炭素数１〜２２のアルキル基若しくはヒドロキシアルキル基、又は直鎖の炭素数２〜２２のアルケニル基若しくはヒドロキシアルケニル基であり、Ｒ２、Ｒ３、Ｒ４は、それぞれ独立に、炭素数１〜４のアルキル基、炭素数２〜４のアルケニル基若しくはヒドロキシアルケニル基、ベンジル基、グリシジル基、又は下記一般式（２）で示される基であって、Ａ１Ｏは炭素数２〜４のアルキレンオキシ基であり、ｎはＡ１Ｏの繰り返し単位の数であり、Ｒ２、Ｒ３、Ｒ４におけるｎの合計が１〜１５の整数であり、Ｙは水素又は炭素数１〜８のアシル基であり、Ｒ２、Ｒ３、Ｒ４の少なくとも一つ以上が下記一般式（２）で示される基である。Ｘ−は対イオンである。）
【００２２】
【化２】
2020094324.tif 000005
【００２３】
一般式（１）中、Ｒ１で示されるアルキル基、アルケニル基、ヒドロキシアルキル基、ヒドロキシアルケニル基は直鎖状である。Ｒ１はインクの剥離・微細化の観点から炭素数６〜２０のアルキル基、アルケニル基、ヒドロキシアルキル基、ヒドロキシアルケニル基が好ましく、炭素数８〜１８のアルキル基、アルケニル基、ヒドロキシアルキル基、ヒドロキシアルケニル基がより好ましい。
【００２４】
一般式（２）中、Ａ１Ｏは、例えば、エチレンオキシ基、プロピレンオキシ基、ブチレンオキシ基が挙げられ、それらは、単独でも、それらを２種以上用いてもよい。２種以上を用いた場合アルキレンオキシドの付加形態に制限はなく、例えば、ランダム付加、ブロック付加、ランダムとブロックを混合する方法などが挙げられる。Ａ１Ｏは、インクの剥離・微細化の観点から、エチレンオキシ基及び／又はプロピレンオキシ基が好ましい。ｎの合計は１〜１０が好ましく、１〜８がより好ましく、１〜６が更により好ましく、２〜４が特に好ましい。Ｙは水素が好ましい。
【００２５】
Ｘ−は対イオンであり、特に限定するものではないが、例えば、メチル硫酸イオン、エチル硫酸イオンなどのアルキル硫酸イオン；塩化物イオンなどのハロゲン化物イオンなどが挙げられる。
【００２６】
本実施形態の一般式（１）の化合物の製造方法としては、特に限定するものではなく、公知の製造方法で得られる。
【００２７】
本実施形態の一般式（１）の化合物は、古紙から主として活性エネルギー線硬化型インクを剥離および微細化させる働きを有していると考えられる。このインクは、活性エネルギー線によって硬化するアクリルモノマーを含有しており、硬化後のインクはアクリル樹脂が含まれている。本実施形態の一般式（１）の化合物は、このアクリル樹脂を分解する（エステル結合を切断する）触媒として機能していると考えられる。そのため、古紙から剥離したインクを微細化することができ、また、インクが分解されることにより、古紙からインクを剥離させやすくすることができる。また、活性エネルギー線硬化型インクは固いインクであるため、離解工程において古紙から剥離しやすいので、本実施形態の一般式（１）の化合物の主な働きは、インクを微細化させることであると推測している。
【００２８】
本実施形態の一般式（１）の化合物は、水の中に投入され、かつアクリル樹脂を分解する（エステル結合を切断する）触媒として機能するため、窒素に結合している４つの基の種類や長さ、およびアルキレンオキシ基の数を適度に調節する必要がある。そして、一つ以上のアルキレンオキシ基を有している必要がある。具体的には、疎水性と親水性とのいずれか一方に偏らないようにバランスを取る必要があり、水相と有機化合物相との両方の内部を移動できることが好ましい。
【００２９】
特許文献１，２にも第四級アンモニウム塩を脱墨工程に用いることが開示されている。しかしながら、いずれの特許文献にも活性エネルギー線硬化型インクについての記載はない。特許文献１においては、第四級アンモニウム塩はフローテーション工程においてインクを効率的に捕集して除去するためのものである。特許文献２においては、第四級アンモニウム塩は（Ｂ）成分であって、遊離インキ除去性や破泡性の向上に寄与する成分である。さらには、いずれの特許文献においても実施例に記載されている第四級アンモニウム塩では窒素に結合している４つの基のバランスが悪いため、アクリル樹脂を分解する（エステル結合を切断する）触媒としての機能を発揮できない。つまり、特許文献１，２では本願の課題を全く認識しておらず別の効果を期待しているため、特許文献１，２の実施例に使用されている第四級アンモニウム塩では、本願の効果を奏することはない。
【００３０】
本実施形態の脱墨剤はそのまま使用してもよいが、水や有機溶剤に溶解、乳化又は分散して使用することができる。また、後述のアルカリ剤や非イオン性界面活性剤、高級脂肪酸と共に用いることが好ましい。さらに他の脱墨剤を加えても構わない。
【００３１】
前記有機溶剤の種類としては、特に限定されるものではないが、メタノール、エタノール、プロパノールなどの低級アルコール；前記低級アルコールのアルキレンオキシド付加物；エチレングリコール、ジエチレングリコール、プロピレングリコールなどのグリコール、３−メチル−３−メトキシブタノールなどが挙げられる。
【００３２】
＜活性エネルギー線硬化型インク＞
活性エネルギー線硬化型インクは熱エネルギーを必要とせず活性エネルギー線を照射するだけで簡便に硬化するインクであり、活性エネルギー線としては、可視光、ＵＶ、ＥＢ、ＬＥＤ、赤外線、Ｘ線、α線、β線、γ線などが挙げられ、活性エネルギー線硬化型インクとしては、例えば、ＵＶ硬化型インク、ＥＢ硬化型インク、ＬＥＤ硬化型インク、可視光硬化型インクなどがある。いずれのインクも、活性エネルギー線の照射により重合反応が起こり硬化するものである。
【００３３】
また活性エネルギー線硬化型インクは、熱硬化型インク等の他のタイプとのハイブリッド型活性エネルギー線硬化型インクを含む。
【００３４】
＜古紙＞
脱墨パルプの原料となる古紙は、印刷などされた紙類であればよく、金属インク、枚葉インク、新聞インク、オフ輪インク、トナーなどの酸化重合タイプ、浸透乾燥タイプ、加熱乾燥タイプ、熱硬化タイプ、活性エネルギー線硬化タイプなどあらゆるインクにより、凸版印刷、オフセット印刷、グラビヤ印刷、インクジェット印刷などのあらゆる印刷方法によって印刷された新聞紙、雑誌、ＯＡ紙、チラシ、色上紙、模造紙、感熱や感圧記録紙、昇華転写紙などの上質古紙、中質古紙、低質古紙などが挙げられる。本実施形態の脱墨剤は、未剥離インクが多く残留しやすい活性エネルギー線硬化型インク印刷古紙の脱墨に対して特に有用である。なお、印刷古紙は様々な種類のインクが混在しているのが一般的であり、その中には活性エネルギー線硬化型インクが含まれている場合がある。
【００３５】
また、インクの密着性向上のためのニスや活性エネルギー線硬化型ニスを含んでいる印刷古紙の脱墨にも有用である。
【００３６】
次に、本実施形態の脱墨パルプの製造方法について説明する。
【００３７】
＜脱墨パルプの製造方法＞
従来の脱墨パルプの製造方法は、一般的に、(Ｉ)古紙からインクを剥離する工程と、(ＩＩ)剥離されたインクを排出する工程とを含む。より具体的には、(Ｉ)古紙からインクを剥離する必須工程としては、（Ａ）古紙に物理的な操作を施して古紙の繊維を解きほぐす離解（パルピング）工程、任意な工程としては、（Ｂ）スクリーン等を用いて粗い不要物を取り除く粗選工程、（Ｃ）古紙を絞り攪拌（例えばニーディング操作）を行って古紙からインクの剥離を促進する高濃度処理工程、（Ｄ）古紙に加熱や漂白の処理などを含むがおもに離解された古紙をそのまま放置する熟成工程を含み、(ＩＩ)剥離されたインクを排出する必須工程としては、（Ｅ）剥離したインクを泡に吸着後浮上させて除去するフローテーション工程、任意な工程としては、（Ｆ）古紙に水を加えて攪拌した後絞ったりする操作を繰り返して水中に出たインクを除去する洗浄工程を含む。前記具体的な脱墨工程はこれに限ったものではない。
【００３８】
離解工程、高濃度処理工程、および熟成工程においては、インクを古紙から剥離させると共にインクを微細化している。
【００３９】
本実施形態の脱墨パルプの製造方法は、前記脱墨パルプの製造方法において、（Ｉ）の工程にてインクを剥離・微細化するために前記脱墨剤を用いることを特徴とする。
【００４０】
＜脱墨剤の使用量＞
本実施形態の脱墨剤の使用量は、脱墨性、コストの観点から、用いられる古紙の乾燥重量に対して、脱墨剤の純分として０.０００１質量％〜１０質量％が好ましく、０.０００５質量％〜５質量％がより好ましく、０．００１質量％〜１質量％が特に好ましい。
【００４１】
＜アルカリ剤＞
脱墨パルプの製造方法には通常、印刷古紙のインク除去のためにアルカリ剤が添加される。本実施形態の脱墨パルプの製造方法にもアルカリ剤を添加した方が好ましい。アルカリ剤は、特に限定されないが、水酸化ナトリウム、水酸化カリウム、ケイ酸ナトリウム、炭酸ナトリウムなどの無機系アルカリ剤が挙げられる。これらは１種又は２種以上を使用することが出来る。
【００４２】
＜アルカリ剤の使用量＞
アルカリ剤の使用量は、ｐＨが６以上になるように添加することが好ましく、８以上がより好ましく、９以上が特に好ましい。
【００４３】
本実施形態の脱墨パルプの製造方法には、印刷古紙のインク除去のために非イオン性界面活性剤、高級脂肪酸またはその塩を添加することが好ましい。
【００４４】
＜非イオン性界面活性剤＞
まず本実施形態の脱墨パルプの製造方法に添加する非イオン性界面活性剤について説明する。
【００４５】
非イオン性界面活性剤としては、特に限定はなく、具体的な例としては、高級アルコールアルキレンオキシド付加物、高級アルコールアルキレンオキシド付加物の脂肪酸エステル化物、アルキルフェノールアルキレンオキシド付加物、脂肪酸アルキレンオキシド付加物、多価アルコールのアルキレンオキシド付加物の高級脂肪酸エステル化物、高級アルキルアミンアルキレンオキシド付加物、脂肪酸アミドアルキレンオキシド付加物、ポリオキシプロピレンのアルキレンオキシド付加物のポリアルキレングリコール型；グリセロール脂肪酸エステル、ペンタエリスリトール脂肪酸エステル、ソルビトール脂肪酸エステル、ショ糖脂肪酸エステルの多価アルコール型が挙げられる。
【００４６】
ここで述べた高級アルコールは通常炭素数８〜２２の直鎖又は分岐の不飽和又は飽和の高級アルコールであり、アルキルフェノールは通常炭素数６〜２２の直鎖又は分岐の不飽和又は飽和のアルキルフェノールであり、脂肪酸は通常炭素数１０〜２２の不飽和又は飽和の脂肪酸であり、多価アルコールは通常炭素数３〜１２の多価アルコールであり、高級アルキルアミンは通常炭素数８〜２２の直鎖又は分岐の不飽和又は飽和の高級アルキルアミンであり、フローテーションにおけるインク除去性（インク捕集性、インク凝集性）の観点から、高級アルコールアルキレンオキシド付加物、高級アルコールアルキレンオキシド付加物の脂肪酸エステル化物、多価アルコールのアルキレンオキシド付加物の高級脂肪酸エステル化物が好ましく、下記一般式（３）、下記一般式（４）で表される化合物がより好ましい。これらは１種又は２種以上を使用することが出来る。
【００４７】
【化３】
2020094324.tif 000006
【００４８】
（ただしＲ５は炭素数８〜２２のアルキル基、アルケニル基、ヒドロキシアルキル基、又はヒドロキシアルケニル基であり、Ａ２Ｏは炭素数２〜４のアルキレンオキシ基であり、ｓはＡ２Ｏの繰り返し単位の数であり、１〜２００の整数である。）
【００４９】
【化４】
2020094324.tif 000007
【００５０】
（ただしＲ６、Ｒ７は、それぞれ独立に、炭素数１〜２２のアルキル基、アルケニル基、ヒドロキシアルキル基、又はヒドロキシアルケニル基であり、Ｒ６、Ｒ７の少なくとも一つが炭素数８〜２２であり、Ａ２Ｏは炭素数２〜４のアルキレンオキシ基であり、ｔはＡ２Ｏの繰り返し単位の数であり、１〜２００の整数である。）
【００５１】
一般式（３）中、Ｒ５は炭素数１２〜２２のアルキル基、ヒドロキシアルキル基が好ましく、炭素数１８〜２２のアルキル基、ヒドロキシアルキル基がより好ましい。ｓは１５〜２００が好ましく、３０〜２００がより好ましい。
【００５２】
一般式（４）中、Ｒ６、Ｒ７のうち少なくとも一つが炭素数１２〜２２のアルキル基、ヒドロキシアルキル基が好ましく、炭素数１８〜２２のアルキル基、ヒドロキシアルキル基がより好ましい。ｔは１５〜２００が好ましく、３０〜２００がより好ましい。
【００５３】
＜高級脂肪酸またはその塩＞
次に本実施形態の脱墨パルプの製造方法に添加する高級脂肪酸またはその塩について説明する。
【００５４】
高級脂肪酸またはその塩としては、下記一般式（５）で表される化合物が挙げられる。これらは１種又は２種以上を使用することが出来る。
【００５５】
【化５】
2020094324.tif 000008
【００５６】
（ただしＲ８は炭素数７〜２１のアルキル基、アルケニル基、ヒドロキシアルキル基、又はヒドロキシアルケニル基であり、Ｚ＋は水素イオンまたは対イオンである。）
【００５７】
一般式（５）中、Ｒ８は炭素数１１〜２１のアルキル基、アルケニル基、ヒドロキシアルキル基、ヒドロキシアルケニル基であることが好ましく、炭素数１８〜２１のアルケニル基、ヒドロキシアルケニル基であることがより好ましい。Ｚとしては特に限定されないが、ナトリウム、カリウムなどのアルカリ金属；カルシウム、マグネシウムなどのアルカリ土類金属；トリエタノールアミン、ジエタノールアミンなどのアミンなどが挙げられる。
【００５８】
＜非イオン性界面活性剤、高級脂肪酸またはその塩の使用量＞
本実施形態の非イオン性界面活性剤、高級脂肪酸またはその塩の使用量は、脱墨性、コストの観点から、用いられる古紙の乾燥重量に対して、純分として０.００１〜１０質量％が好ましく、０.００５〜５質量％がより好ましく、０．０１〜１質量％が特に好ましい。
【００５９】
＜脱墨剤の添加時期＞
本実施形態の脱墨剤の添加時期は脱墨性の観点から、前記脱墨パルプの製造工程において、(Ｉ)古紙からインクを剥離する工程で添加する。具体的には(Ｉ)の工程を構成する複数の工程（（Ａ）離解（パルピング）工程、（Ｂ）粗選工程、（Ｃ）高濃度処理工程、（Ｄ）熟成工程）のいずれか一つ以上の工程で添加することが挙げられる。
【００６０】
＜アルカリ剤、非イオン性界面活性剤、高級脂肪酸またはその塩の添加時期＞
本実施形態のアルカリ剤、非イオン性界面活性剤、高級脂肪酸またはその塩の添加時期は特に限定するものではないが、脱墨性の観点から、前記脱墨パルプの製造工程において、(Ｉ)古紙からインクを剥離する工程と、(ＩＩ)剥離されたインクを排出する工程の（Ｅ）フローテーション工程のいずれか一つ以上の工程で添加することが好ましく、(ＩＩ)の工程より前の、(Ｉ)の工程を構成する複数の工程（（Ａ）離解（パルピング）工程、（Ｂ）粗選工程、（Ｃ）高濃度処理工程、（Ｄ）熟成工程）のいずれか一つ以上の工程で添加することがより好ましい。更に、アルカリ剤は本発明の脱墨剤添加と同時期、あるいはその前に添加することが好ましい。また、脱墨パルプの製造方法において発生した白水を再利用する場合には、再利用する白水に添加してもよい。
【００６１】
＜その他薬剤＞
また場合により、本実施形態の脱墨パルプの製造方法には、更にアニオン性界面活性剤を添加することができる。アニオン性界面活性剤としては高級アルコールのアルキレンオキシド付加物の硫酸エステル化物、高級アルコールのアルキレンオキシド付加物のリン酸エステル化物（モノエステル、ジエステル、トリエステル）、アルキル硫酸エステル化物、アルキルリン酸エステル化物（モノエステル、ジエステル、トリエステル）、アルキルスルホネートなどが挙げられる。
【００６２】
また、本実施形態の脱墨パルプの製造方法には、従来脱墨工程において使用される公知の薬剤、例えば、過酸化水素、過炭酸ソーダ、次亜塩素酸ナトリウム、ハイドロサルファイト、二酸化チオ尿素などの漂白剤；キレート剤；過酸化水素安定剤；他の公知の脱墨剤；発泡剤；ピッチコントロール剤；離解促進剤などを、所望により添加することができる。
【実施例】
【００６３】
以下実施例により本発明をより詳細に説明するが、本発明はこれらの実施例に限定されるものではない。
【００６４】
＜脱墨剤：一般式（１）の化合物＞
実施例、比較例に用いた脱墨剤：一般式（１）の化合物を下記表１、２に示す。表１、２においてＲ２〜Ｒ４は置換基としてのＥＯ及び ＰＯは、それぞれ、エチレンオキシ基及びプロピレンオキシ基を示し、数字は付加モル数を示す。また表中で、例えば化合物Ｎｏ．（Ｅ３）のようにＲ２とＲ３の項目にまたいで（ＥＯ）４Ｈという記載がある場合は、Ｒ２とＲ３に合計で４モルのエチレンオキシドを付加したということを表す。また、例えば化合物Ｎｏ．（Ｅ１２）のようにＲ１がラウリル／ステアリル（５０／５０）という記載がある場合は、Ｒ１がラウリル基である化合物とステアリル基である化合物が５０：５０で混合した化合物であることを表す。表３に実施例、比較例に使用した非イオン性界面活性剤、高級脂肪酸を示す。
【００６５】
【化１】
2020094324.tif 000009
【００６６】
【表１】
2020094324.tif 000010
【００６７】
【表２】
2020094324.tif 000011
【００６８】
【表３】
2020094324.tif 000012
【００６９】
（実施例１）
ＪＩＳ標準離解機に、印刷会社より入手したＵＶ硬化型インク印刷古紙（以下古紙という）を１００ｇ、水酸化ナトリウムを２．５質量％（対古紙）、一般式（１）の化合物（Ｅ１）を０．４質量％（対古紙）、化合物（Ｐ１）を０．１５質量％（対古紙）、及び水を古紙の濃度が５質量％となるように入れ、温度４０℃にて、１０分間離解した（離解工程）。一般式（１）の化合物（Ｅ１）処理時の処理槽のｐＨは１２．５であった。
【００７０】
その後ミニカラー（ＭＩＮＩ  ＣＯＬＯＲ  テクサム技研製）にて６０℃×６時間熟成を行い熟成工程後古紙を得た（熟成工程）。この古紙を硫酸アルミニウム溶液にてｐＨ５．５に調整し、丸型抄紙機にてＪＩＳＰ−８２０９に従って坪量２００ｇ／ｍ２にて手抄きを行った。プレス処理を行い、ドラムドライヤーにて１０５℃×５分乾燥し、熟成後の試験紙を得た。
【００７１】
また、前記離解工程と熟成工程を行って得られた熟成工程後古紙の濃度が１質量％になるように４０℃の水を混合し、デンバー型フローテーター（熊谷理機社製）にてエアー量３．０Ｌ／分を通し、１分毎にフロス（水面上に出た泡、及び泡に付着したインク）をかきとりながら、５分間フローテーション処理を行った（フローテーション工程）。フローテーション処理後に得られた古紙を硫酸アルミニウム溶液にてｐＨ５．５に調整し、丸型抄紙機にてＪＩＳＰ−８２０９に従って坪量２００ｇ／ｍ２にて手抄きを行った。プレス処理を行い、ドラムドライヤーにて１０５℃×５分乾燥し、フローテーション後の試験紙を得た。
【００７２】
（実施例２〜５５、比較例１〜２３）
実施例２〜５５、比較例１〜２３は、表４〜１０に示す成分及び組成に変えた他は、実施例１と同じ方法で熟成後の試験紙、及びフローテーション後の試験紙を得、下記評価試験に供した。
【００７３】
（比較例２４〜２７）
比較例２４では、以下の手順にて試験紙を作成し、評価を行った。
【００７４】
ＪＩＳ標準離解機に、印刷会社より入手したＵＶ硬化型インク印刷古紙（以下古紙という）を１００ｇ、水酸化ナトリウムを２．５質量％（対古紙）、表３に示す化合物（Ｐ１）を０．１５質量％（対古紙）、及び水を古紙の濃度が５質量％となるように入れ、温度４０℃にて、１０分間離解した（離解工程）。処理槽のｐＨは１２．５であった。
【００７５】
その後ミニカラー（ＭＩＮＩ  ＣＯＬＯＲ  テクサム技研製）にて６０℃×６時間熟成を行い熟成工程後古紙を得た（熟成工程）。この古紙を硫酸アルミニウム溶液にてｐＨ５．５に調整し、丸型抄紙機にてＪＩＳＰ−８２０９に従って坪量２００ｇ／ｍ２にて手抄きを行った。プレス処理を行い、ドラムドライヤーにて１０５℃×５分乾燥し、熟成後の試験紙を得た。
【００７６】
また、前記離解工程と熟成工程を行って得られた熟成工程後古紙に一般式（１）の化合物（Ｅ１）を０．４質量％（対古紙）、及び４０℃の水を古紙の濃度が１質量％になるように混合した。デンバー型フローテーター（熊谷理機社製）にてエアー量３．０Ｌ／分を通し、１分毎にフロスをかきとりながら、５分間フローテーション処理を行った（フローテーション工程）。フローテーション処理後に得られた古紙を硫酸アルミニウム溶液にてｐＨ５．５に調整し、丸型抄紙機にてＪＩＳＰ−８２０９に従って坪量２００ｇ／ｍ２にて手抄きを行った。プレス処理を行い、ドラムドライヤーにて１０５℃×５分乾燥し、フローテーション後の試験紙を得た。
【００７７】
比較例２５、２６は、比較例２４においてフローテーション工程における一般式（１）の化合物の種類を変更して試験紙を作成した。比較例２７は、化合物（Ｐ１）を加えず、一般式（１）の化合物の種類と濃度を変更して試験紙を作成した。それ以外は比較例２４と同じとした。
【００７８】
＜熟成後（又はフローテーション後）ダート面積率、熟成後（又はフローテーション後）ダート平均粒子径＞
熟成後の試験紙（又はフローテーション後の試験紙）の５ｃｍ×５ｃｍ部分（４箇所）について同倍率にてスキャナーで画像を取り込み、この画像を解析ソフト（Ｉｍａｇｅ  Ｐｒｏ  Ｐｌｕｓ）によって熟成後（又はフローテーション後）ダート面積率（％）、熟成後（又はフローテーション後）ダート平均粒子径（μｍ）を測定した。
【００７９】
ダート面積率（％）は試験紙の５ｃｍ×５ｃｍ部分におけるインク粒子が占める面積の割合を百分率で示した値であり、４箇所の平均した値を示す。ダート平均粒子径（μｍ）は試験紙の５ｃｍ×５ｃｍ部分におけるインク粒子の平均粒子径の平均値であり、４箇所の平均した値を示す。ダート面積率、ダート平均粒子径はともに数値が大きいほうがインクの剥離・微細化（以下脱墨性という）が不良であることを表す。
【００８０】
熟成後の試験紙とフローテーション後の試験紙との違いは、試験紙に含まれるインク粒子の量の違いである。すなわち、剥離したインク粒子（の一部）がフローテーション工程において古紙から除去されるからである。一方、フローテーション工程においてインク粒子の微細化は行われないので、試験紙に含まれているインク粒子の大きさは、熟成後の試験紙とフローテーション後の試験紙とではほぼ変わらない。
【００８１】
熟成後の紙の繊維を用いて試験紙を作成する紙漉きの工程において、熟成工程が終了するまでに紙の繊維から剥離されたインク粒子が十分に微細化されていると、微細な（粒子径が小さい）インク粒子は水に分散しやすいため紙の繊維から剥離しているインク粒子の一部が紙漉きの水に分散し、水と共に排出され、試験紙に残存するインク粒子は少なくなる。従って、インク粒子の微細化の程度が熟成後の試験紙のダート面積率およびダート平均粒子径によって評価できる。
【００８２】
また、フローテーション工程においては、剥離したインク粒子は微細な（粒子径が小さい）ほど水中に浮遊しやすく泡に付着して泡と共に排出されやすい。一方、インク粒子の径が大きいと重いため泡に付着しにくく、排出されずに紙の繊維とともに残りやすい。従って、インク粒子の微細化の程度がフローテーション後の試験紙のダート面積率およびダート平均粒子径によって評価できる。
【００８３】
＜フローテーション後の試験紙の脱墨性評価＞
フローテーション後の試験紙の脱墨性について試験紙から３０ｃｍの距離から目視にて観察を行い下記評価基準に従い評価した。評価結果を表４〜１１に示す。なお、インクの微細化度合は、ダートの平均粒子径が８０μｍ未満であることが好ましい。
【００８４】
１：粒径の細かいインク粒子、大きいインク粒子ともに見られない
２：粒径の細かいインク粒子がわずか見られる、大きいインク粒子は見られない
３：粒径の細かいインク粒子が多く見られる、大きいインク粒子は見られない
４：粒径の細かい粒子が多く見られ、大きいインク粒子はわずか見られる
５：粒径の細かい粒子と大きい粒子ともに多く見られる
【００８５】
脱墨性については、３の評価であれば実用上問題がなく、評価が１，２であればさらに脱墨性が優れていることになる。
【００８６】
【表４】
2020094324.tif 000013
【００８７】
【表５】
2020094324.tif 000014
【００８８】
【表６】
2020094324.tif 000015
【００８９】
【表７】
2020094324.tif 000016
【００９０】
【表８】
2020094324.tif 000017
【００９１】
【表９】
2020094324.tif 000018
【００９２】
【表１０】
2020094324.tif 000019
【００９３】
【表１１】
2020094324.tif 000020
【００９４】
＜試験の結果＞
表４〜７に示した実施例の結果から明らかなように、本実施形態の脱墨剤、及び脱墨パルプの製造方法によって得られた脱墨パルプは、インク粒子が細かく破壊されることでフローテーション処理によって細かいインク粒子が泡と共に系外に除去される結果、特に粒径の大きなインク粒子はほとんど見られず品質のよい脱墨パルプが得られた。
【００９５】
一方、表８〜１１に示した比較例の結果から明らかなように、本実施形態の脱墨剤から外れる第四級アンモニウム塩を用いて得られた脱墨パルプは、インク粒子が細かく破壊されずフローテーション処理によりインク粒子が泡と共に系外に除去されることが困難になる結果、特に粒径の大きなインク粒子がパルプ上に多数見られ品質のよい脱墨パルプを得ることができなかった。また、インクを剥離させる工程が終了した後の工程で初めて本実施形態の脱墨剤を添加している比較例２４〜２７も粒径の大きなインク粒子がパルプ上に多数見られ品質のよい脱墨パルプを得ることができなかった。
【００９６】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。